(57)【特許請求の範囲】
【請求項１】
試料を載置する載置面を有するとともに静電吸着用内部電極を内蔵した静電チャック部と、該静電チャック部の前記載置面とは反対側に設けられ、冷却媒体を流動させる流路を有する温度調整用ベース部と、当該温度調整用ベース部に接着された温度調整用基材と、前記静電チャック部と前記温度調整用基材との間に設けられ、−270℃〜120℃の耐熱温度を有する第１の接着剤層、及び、前記温度調整用ベース部と前記温度調整用基材との間に設けられ、−100〜120℃の耐熱温度を有する第２の接着剤層とを備え、前記第１及び第２の接着剤層は、互いに異なる接着剤によって構成されると共に、前記第１及び第２の接着剤層から質量数200以上のガス放出が無いことを特徴とする静電チャック装置。
【請求項２】
前記第１及び前記第２の接着剤層のうち、前記第２の接着剤層は、シリコーン系接着剤によって形成されており、質量数15、90、121、及び163のガスのうち、少なくとも、質量数15及び163のガスの放出がないことを特徴する請求項1記載の静電チャック装置。
【請求項３】
前記第１の接着剤層は、エポキシ系接着剤によって形成されていることを特徴とする請求項１または２記載の静電チャック装置。
【請求項４】
試料を載置する載置面を有し、静電吸着用内部電極を内蔵した静電チャック部、該静電チャック部の前記載置面とは反対側に設けられ、冷却媒体を流動させる流路を有する温度調整用ベース部、当該温度調整用ベース部に結合された温度調整用基材、及び、前記静電チャック部と前記温度調整用基材との間に設けられた第1の接着剤層、前記温度調整用ベース部と前記温度調整用基材との間に設けられ、前記第１の接着剤層とは異なる第２の接着剤層を有する静電チャックの製造方法であって、120℃〜140℃の温度で2時間以上加熱することによって、前記第１及び第２の接着剤層の少なくとも一方から質量数200以上のガスが放出されなくなるまで不活性雰囲気で前記第１及び第２の接着剤層を乾燥処理することを特徴とする静電チャック装置の製造方法。
【請求項５】
前記第１の接着剤層は、エポキシ系接着剤によって形成され、前記第２の接着剤層はシリコーン系接着剤によって形成されていることを特徴とする請求項４記載の静電チャック装置の製造方法。
【請求項６】
前記第２の接着剤層の前記加熱処理は、大気圧雰囲気で120℃〜140℃の温度範囲で少なくとも２時間行われることを特徴とする請求項４又は５記載の静電チャック装置の製造方法。
【請求項７】
前記第２の接着剤層の前記加熱処理はアルゴンを流した状態で行われることを特徴とする請求項６記載の静電チャック装置の製造方法。
【請求項８】
前記第２の接着剤層の前記加熱処理は、2時間〜8.5時間行われることを特徴とする請求項６又は７記載の静電チャック装置の製造方法。
【請求項９】
前記第２の接着剤層の前記加熱処理は、減圧下で120℃〜140℃の温度範囲で行われることを特徴とする請求項５又は６記載の静電チャック装置の製造方法。
【請求項１０】
前記第２の接着剤層の前記加熱処理は、8時間行われることを特徴とする請求項９記載の静電チャック装置の製造方法。
【発明の詳細な説明】
【技術分野】
【０００１】
本発明は、半導体ウエハ等の試料を吸着固定するチャック装置に関し、特に、静電気力により試料を吸着固定する静電チャック装置に関する。
【背景技術】
【０００２】
近年、ＬＳＩ、ＶＬＳＩ等の半導体製造プロセス技術においては、単結晶のシリコンウエハ中に不純物を導入する方法としてイオン注入法が用いられている。
【０００３】
このイオン注入法は、シリコンウエハ中における不純物濃度及び不純物分布を制御することができるために、特にＶＬＳＩ等の半導体製造プロセスにおいては、イオン注入装置が主として用いられている。
【０００４】
この種のイオン注入装置として、シリコンウエハを支持する支持台に、イオン注入時にシリコンウエハを冷却できる冷却機構を備えたイオン注入装置が特許文献１で開示されている。特許文献１に示された冷却機構は、支持体の後部に設けられた第１の冷媒通路と第２の冷媒通路を有し、各冷媒通路は、いずれも冷媒として純水を供給、排出している。この構成によれば、支持台に搭載されるシリコンウエハを効果的に冷却することができる。
【０００５】
ところで、前述したイオン注入装置においては、高エネルギーの不純物イオンを単結晶のシリコンウエハ中にイオン注入するために、シリコンウエハ中に不純物を制御しながらドープできるという利点はあるものの、イオン注入の際に単結晶シリコンを非晶質化（アモルファス化）すると言う問題がある。
【０００６】
上記したシリコンウエハの非晶質化は不均一に進行するために、イオン注入後の半導体製造プロセスにおいて、不均一に進行した非晶質化により、活性化のためのアニールを施した後も、シリコンウエハ中に結晶格子が歪んだり、或いは、格子欠陥が生じたり等、格子レベルでのダメージが生じる。この格子レベルでのダメージが最終製品時における異常な漏れ電流（リーク電流）等の原因となるという問題点があった。
【０００７】
一方、このシリコンウエハの非晶質化の不均一な進行を防止し、イオン注入時の格子レベルでのダメージを抑制するする方法として、イオン注入装置を液体窒素により冷却した状態でイオン注入プロセスを行う低温域イオン注入プロセスがある。
【０００８】
即ち、この方法は、イオン注入時のシリコンウエハにおけるダメージを抑制することができ、かつ、シリコンウエハの非晶質化をダメージ無く均一に進行させることにより、注入されたイオンの活性化と共にシリコンウエハの再結晶化を行うアニールの低温化が可能になる。しかしながら、この低温域イオン注入プロセスを用いた場合、イオン注入時にシリコンウエハを固定する静電チャック装置も液体窒素により冷却されてしまう。その結果、静電チャック装置の裏面を大気中に曝露した場合に、この裏面に結露が生じ、この結露を防止するために裏面側に大掛かりな結露対策を施す必要があるという問題点があった。
【０００９】
本願発明者等は、特許文献２において、シリコンウエハにおける結露を防止するために、シリコンウエハを載置する静電チャック部と、静電チャック部の温度を調整する温度調整ベース部との間に、温度調整用基材を設け、当該温度調整用基材に、液体窒素のような低温の冷媒を流動させる流路を備えた静電チャック装置を提案した。
【００１０】
特許文献２では、イオン注入時のシリコンウエハにおけるダメージを抑制することができ、かつ、シリコンウエハの非晶質化をダメージ無く均一に進行させることができ、しかも、裏面を大気中に曝露した場合においても結露が生じない静電チャック装置を構成することができる。
【先行技術文献】
【特許文献】
【００１１】
【特許文献１】特開平５−２８９５１号公報
【特許文献２】特願２０１０−２９３７６４号明細書
【発明の概要】
【発明が解決しようとする課題】
【００１２】
しかしながら、特許文献２に示された静電チャック装置には、更に改善の必要性があることが見出された。即ち，本発明者等の実験によれば、特許文献２に係る静電チャック装置を使用した低温域イオン注入プロセスでは、イオン注入されたシリコンウエハ等の試料中に、微量の有機物等が混入することが判明した。有機物等の試料中への混入によって、所望の特性が得られないことも予測しておく必要がある。
【００１３】
本発明は、上記の事情に鑑みてなされたものであって、有機物混入の原因を追究し、当該有機物の発生を防止して、試料中に有機物が混入しないようにすることにある。
【００１４】
本発明者等は、鋭意研究した結果、有機物の発生及び混入が静電チャック部と温度調整用基材との接着に使用されている接着剤、及び、温度調整用基材と温度調整ベース部との接着に使用されている接着剤から発生するガスに起因していることを見出した。
【００１５】
本発明は、これら接着剤からの有機物の放出を防止する接着剤の乾燥方法及び接着剤からのガス放出を低減できる静電チャック装置を提供するものである。
【課題を解決するための手段】
【００１６】
本発明者等の実験及び知見によれば、静電チャック部と温度調整用基材との間の低温対応有機系接着剤、及び、温度調整用基材と温度調整用ベース部との間のシリコーン系接着剤によって、不所望の有機物等が発生していることが判明した。
【００１７】
本発明の第１の態様によれば、試料を載置する載置面を有するとともに静電吸着用内部電極を内蔵した静電チャック部と、該静電チャック部の前記載置面とは反対側に設けられ、冷却媒体を流動させる流路を有する温度調整用ベース部と、当該温度調整用ベース部に接着された温度調整用基材と、前記静電チャック部と前記温度調整用ベース部との間に設けられた第１の接着剤層、及び、前記温度調整用ベース部と前記温度調整用基材との間に設けられた第２の接着剤層とを備え、前記第１及び第２の接着剤層の少なくとも一方は、質量数２００以上のガス放出が無いことを特徴とする静電チャック装置が得られる。
【００１８】
本発明の第２の態様によれば、試料を載置する載置面を有し、静電吸着用内部電極を内蔵した静電チャック部、該静電チャック部の前記載置面とは反対側に設けられ、冷却媒体を流動させる流路を有する温度調整用ベース部、当該温度調整用ベース部に結合された温度調整用基材、及び、前記静電チャック部、前記温度調整用ベース部、及び、前記温度調整用基材を、接着剤を介して接着する際に、前記接着剤を不活性雰囲気で加熱し、質量数２００以上のガスが前記接着剤から放出されなくなるまで加熱することによって、前記接着剤層を乾燥処理することを特徴とする接着剤の乾燥方法が得られる。
【発明の効果】
【００１９】
本発明に係る接着剤の乾燥方法によれば、接着剤からのガス放出を抑制でき、この結果、半導体ウエハ等に接着剤に起因する有機物等の混入を防止できる。また、本発明の乾燥方法によって乾燥された静電チャック装置は，有機物等の発生がないため、不純物による影響の無い半導体装置を製造できる。
【図面の簡単な説明】
【００２０】
【図１】本発明に係る静電チャック装置の一例を説明するための断面図である。
【図２】本発明に係る静電チャック装置の他の例を示す断面図である。
【図３】接着剤からの放出ガスを測定する脱ガス測定系を説明する概略図である。
【図４】図３に示された脱ガス測定系を用いて測定された結果を示すマススペクトラムである。
【図５】本発明の実施例１に係る接着剤の乾燥方法を説明するための図である。
【図６】本発明の実施例１に係る乾燥方法によって接着剤を２時間乾燥させた場合におけるマススペクトラムを示す図である。
【図７】本発明の実施例１に係る乾燥方法によって接着剤を５時間乾燥させた場合におけるマススペクトラムを示す図である。
【図８】本発明の実施例１に係る乾燥方法によって接着剤を８.５時間乾燥させた場合におけるマススペクトラムを示す図である。
【図９】本発明の実施例２に係る乾燥方法によって接着剤を４時間乾燥させた場合におけるマススペクトラムを示す図である。
【図１０】本発明の実施例２に係る乾燥方法によって接着剤を６時間乾燥させた場合におけるマススペクトラムを示す図である。
【図１１】本発明の実施例２に係る乾燥方法によって接着剤を８時間乾燥させた場合におけるマススペクトラムを示す図である。
【発明を実施するための形態】
【００２１】
ここで、本発明の理解を容易にするために、本発明に用いられる静電チャック装置の構造について図面を参照にして説明する。尚、図示された静電チャック装置は、一例に過ぎず、特に指定のない限り、本発明を限定するものではない。
【００２２】
図１は、本発明に使用される静電チャック装置を示す断面図であり、この静電チャック装置１は、円板状の静電チャック部２と、この静電チャック部２を所望の温度に調整する厚みのある円板状の温度調整用ベース部３と、静電チャック部２と温度調整用ベース部３との間に設けられた温度調整用基材４と、静電チャック部２と温度調整用基材４とを接着固定する低温対応有機系接着剤層５と、温度調整用ベース部３と温度調整用基材４とを接着固定する接着剤層６とにより主として構成されている。
【００２３】
静電チャック部２は、上面が半導体ウエハ等の板状試料Ｗを載置する載置面１１ａとされた載置板１１と、この載置板１１と一体化され該載置板１１を支持する支持板１２と、これら載置板１１と支持板１２との間に設けられた静電吸着用内部電極１３及び静電吸着用内部電極１３の周囲を絶縁する絶縁材層１４と、支持板１２を貫通するようにして設けられ静電吸着用内部電極１３に直流電圧を印加する給電用端子１５とにより構成されている。
【００２４】
この載置板１１の載置面には多数の突起部１６が形成され、これらの突起部１６が板状試料Ｗを支える構成になっている。
【００２５】
静電チャック部を構成する載置板１１及び支持板１２は、重ね合わせた面の形状を同じくする円板状の形状を有している。図示された例では、載置板１１及び支持板１２は酸化アルミニウム−炭化ケイ素（Ａｌ２Ｏ３−ＳｉＣ）複合焼結体、酸化アルミニウム（Ａｌ２Ｏ３）焼結体、窒化アルミニウム（ＡｌＮ）焼結体、酸化イットリウム（Ｙ２Ｏ３）焼結体等の機械的な強度を有し、かつイオン注入プロセス等の半導体製造プロセスにおける耐久性を有する絶縁性のセラミックス焼結体によって形成されている。
【００２６】
尚、載置板１１及び支持板１２の材料としては、各々の機能が充分に発揮できるものであればよく、特には制限されないが、例えば、載置板１１を酸化アルミニウム−炭化ケイ素（Ａｌ２Ｏ３−ＳｉＣ）複合焼結体、支持板１２を酸化アルミニウム（Ａｌ２Ｏ３）焼結体とした組み合わせ等が好適である。
【００２７】
これら載置板１１、支持板１２、静電吸着用内部電極１３及び絶縁材層１４の合計の厚み、即ち、静電チャック部２の厚みは１．０ｍｍ以上かつ１０ｍｍ以下が好ましく、３．０ｍｍ以上かつ４．０ｍｍ以下がより好ましい。
【００２８】
静電チャック部２の厚みが１．０ｍｍを下回ると、静電チャック部２の機械的強度を確保することができず、一方、静電チャック部２の厚みが１０ｍｍを上回ると、静電チャック部２の熱容量が大きくなり過ぎて、載置される板状試料Ｗの熱応答性が劣化し、さらには、静電チャック部の横方向の熱伝達の増加により、板状試料Ｗの面内温度を所望の温度パターンに維持することが困難になる。
【００２９】
特に、載置板１１の厚みは、１．０ｍｍ以上かつ４．０ｍｍ以下が好ましい。これは、載置板１１の厚みが１．０ｍｍを下回ると、静電吸着用内部電極１３に印加された電圧により放電する危険性が高まり、一方、４．０ｍｍを超えると、板状試料Ｗを十分に吸着固定することができないからである。
【００３０】
静電吸着用内部電極１３は、電荷を発生させて静電吸着力で板状試料Ｗを固定するための静電チャック用電極として用いられるもので、その用途によって、その形状や、大きさが適宜調整される。
【００３１】
この静電吸着用内部電極１３は、酸化アルミニウム−炭化タンタル（Ａｌ２Ｏ３−Ｔａ４Ｃ５）導電性複合焼結体、酸化アルミニウム−タングステン（Ａｌ２Ｏ３−Ｗ）導電性複合焼結体、酸化アルミニウム−炭化ケイ素（Ａｌ２Ｏ３−ＳｉＣ）導電性複合焼結体、窒化アルミニウム−タングステン（ＡｌＮ−Ｗ）導電性複合焼結体、窒化アルミニウム−タンタル（ＡｌＮ−Ｔａ）導電性複合焼結体、酸化イットリウム−モリブデン（Ｙ２Ｏ３−Ｍｏ）導電性複合焼結体等の導電性セラミックス、あるいは、タングステン（Ｗ）、タンタル（Ｔａ）、モリブデン（Ｍｏ）等の高融点金属により形成されている。
【００３２】
この静電吸着用内部電極１３の厚みは、特に限定されるものではないが、５μｍ以上かつ５０μｍ以下が好ましく、特に好ましくは２０μｍ以上かつ４０μｍ以下である。静電吸着用内部電極１３の厚みが５μｍを下回ると、充分な導電性を確保することができず、一方、厚みが５０μｍを越えると、この静電吸着用内部電極１３と載置板１１及び支持板１２との間の熱膨張率差に起因して、この静電吸着用内部電極１３と載置板１１及び支持板１２との接合界面にクラックが入り易くなるからである。
【００３３】
このような厚みの静電吸着用内部電極１３は、スパッタ法や蒸着法等の成膜法、あるいはスクリーン印刷法等の塗工法により容易に形成することができる。
【００３４】
絶縁材層１４は、静電吸着用内部電極１３を囲繞してイオン注入等の際の雰囲気から静電吸着用内部電極１３を保護するとともに、載置板１１と支持板１２との境界部、すなわち静電吸着用内部電極１３以外の外周部領域を接合一体化するものであり、載置板１１及び支持板１２を構成する材料と同一組成または主成分が同一の絶縁材料により構成されている。
【００３５】
給電用端子１５は、静電吸着用内部電極１３に直流電圧を印加するために設けられた棒状形状を有している。この給電用端子１５の材料としては、耐熱性に優れた導電性材料であれば特に制限されるものではないが、熱膨張係数が静電吸着用内部電極１３及び支持板１２の熱膨張係数に近似したものが好ましく、例えば、静電吸着用内部電極１３を構成している導電性セラミックス、あるいは、タングステン（Ｗ）、タンタル（Ｔａ）、モリブデン（Ｍｏ）、ニオブ（Ｎｂ）、コバール合金等の金属材料が好ましい。
【００３６】
この給電用端子１５は、絶縁性を有する碍子１７により温度調整用ベース部３及び温度調整用基材４に対して絶縁されている。
【００３７】
そして、この給電用端子１５は支持板１２に接合一体化され、さらに、載置板１１と支持板１２とは、静電吸着用内部電極１３及び絶縁材層１４により接合一体化されて静電チャック部２を構成している。
【００３８】
次に、静電チャック部２を所望の温度に調整する温度調整用ベース部３は、厚みのある円板状形状を有している。
【００３９】
この温度調整用ベース部３としては、例えば、その内部に水を循環させる流路２１が形成された水冷ベース等が好適である。
【００４０】
この温度調整用ベース部３の上面には、温度調整用基材４を嵌め込むための凹部２２が形成されている。
【００４１】
この温度調整用ベース部３を構成する材料としては、熱伝導性、導電性、加工性に優れた金属、またはこれらの金属を含む複合材であれば特に制限はなく、例えば、アルミニウム（Ａｌ）、アルミニウム合金、銅（Ｃｕ）、銅合金、ステンレス鋼（ＳＵＳ） 等が好適に用いられる。この温度調整用ベース部３の少なくともイオン注入等の際の雰囲気に曝される面は、アルマイト処理が施されているか、あるいはアルミナ等の絶縁膜が成膜されていることが好ましい。
【００４２】
静電チャック部２と温度調整用ベース部３の間に配置される温度調整用基材４は、静電チャック部２を液体窒素等の冷却媒体を用いて所望の温度に冷却する機能を備え、静電チャック部２より大径の円板形状を有している。温度調整用基材４は、酸化アルミニウム（Ａｌ２Ｏ３）焼結体、窒化アルミニウム（ＡｌＮ）焼結体、酸化イットリウム（Ｙ２Ｏ３）焼結体等の機械的な強度を有し、かつイオン注入プロセス等の半導体製造プロセスにおける耐久性を有する絶縁性のセラミックス焼結体によって形成されている。
【００４３】
この温度調整用基材４の上面（主面）には、静電チャック部２を嵌め込むための凹部３１が形成され、この凹部３１の底面には液体窒素等の冷却媒体を流動させる溝３２が形成されている。
【００４４】
この溝３２のパターン形状は、静電チャック部２を液体窒素等の冷却媒体を用いて所望の温度に冷却することができればよく、特に制限はないが、静電チャック部２の下面を均一に冷却することができる点で、渦巻き状または蛇行状が好ましい。
【００４５】
この温度調整用基材４の厚みは５ｍｍ以上かつ３０ｍｍ以下が好ましく、１０ｍｍ以上かつ２０ｍｍ以下がより好ましい。これは、温度調整用基材４の厚みが５ｍｍを下回ると、温度調整用基材４の機械的強度が低下するとともに、静電チャック部２と温度調整用ベース部３との間の断熱が不十分なものとなり、その結果、静電チャック部２における温度の制御性が低下し、板状試料Ｗの面内温度を所望の温度パターンに維持することが困難になるからである。
【００４６】
一方、温度調整用基材４の厚みが３０ｍｍを超えると、温度調整用基材４の機械的強度は確保されるものの、静電チャック部２と温度調整用ベース部３との間の熱伝達が不十分なものとなり、その結果、静電チャック部２における温度の制御性が低下し、板状試料Ｗの面内温度を所望の温度パターンに維持することが困難になる。
【００４７】
ここで、静電チャック部２と温度調整用基材４とを接着固定する第１の接着剤層５は、低温対応有機系接着剤層である。低温対応有機系接着剤層は液体窒素等の冷却媒体を用いて冷却される静電チャック部２と温度調整用基材４とを接着、固定する接着剤であり、絶縁性を有している。この例では、第１の接着剤層５を形成する低温対応有機系接着剤層として、耐熱温度が−２７０℃以上かつ１２０℃以下の接着剤によって形成されている。この低温対応有機系接着剤層の材質としては、上記の温度範囲で耐熱性を有するエポキシ系接着剤が好適に用いられるが、シリコーン系接着剤を用いても良い。
【００４８】
第１の接着剤層５の厚みは、静電チャック部２と温度調整用基材４との間の熱伝達の迅速性を考慮すると、５０μｍ以上かつ３００μｍ以下が好ましく、より好ましくは７５μｍ以上かつ１２５μｍ以下である。第１の接着剤層５の面内の厚みのバラツキは１０μｍ以内が好ましい。
【００４９】
ここで、第１の接着剤層５の面内の厚みのバラツキが１０μｍを超えると、静電チャック部２と温度調整用基材４との面内間隔に１０μｍを超えるバラツキが生じ、その結果、温度調整用基材４から静電チャック部２に伝達される冷熱の面内均一性が低下し、静電チャック部２の載置面における面内温度が不均一となるので、好ましくない。
【００５０】
一方、温度調整用ベース部３と温度調整用基材４とを接着固定する第２の接着剤層６は、温度調整用基材４と温度調整用ベース部３とを接着固定する絶縁性を有するもので、耐熱温度が−１００℃以上かつ１２０℃以下の接着剤である。
【００５１】
第２の接着剤層６の材質としては、上記の温度範囲で耐熱性を有するシリコーン系接着剤、ポリイミド系接着剤、エポキシ系接着剤等が好適であり、中でもシロキサン結合（Ｓｉ−Ｏ−Ｓｉ）を有する耐熱温度が−５０℃以上かつ１００℃以下のシリコーン系接着剤が好ましい。
【００５２】
このシリコーン系接着剤は、耐熱性、弾性に優れた接着剤であり、例えば、下記の化１または化２の化学式で表すことができる。
【００５３】
【化１】
0005935202.tif 000002
【００５４】
但し、Ｒは、Ｈまたはアルキル基（ＣｎＨ２ｎ＋１−：ｎは整数）である。
【００５５】
【化２】
0005935202.tif 000003
【００５６】
但し、Ｒは、Ｈまたはアルキル基（ＣｎＨ２ｎ＋１−：ｎは整数）である。
【００５７】
このようなシリコーン系接着剤としては、硬化後のヤング率が８ＭＰａ以下の接着剤が好ましい。ここで、硬化後のヤング率が８ＭＰａを超えると、接着剤層６に昇温、降温の熱サイクルが負荷された際に、温度調整用基材４と温度調整用ベース部３との熱膨張差を吸収することができず、第２の接着剤層６の耐久性が低下するので、好ましくない。
【００５８】
第２の接着剤層６の厚みは、温度調整用ベース部３と温度調整用基材４との間の断熱・応力緩和を考慮すると、５０μｍ以上かつ３００μｍ以下が好ましく、より好ましくは１００μｍ以上かつ２００μｍ以下である。
【００５９】
次に、この静電チャック装置１の製造方法について説明する。
【００６０】
まず、酸化アルミニウム−炭化ケイ素（Ａｌ２Ｏ３−ＳｉＣ）複合焼結体、酸化アルミニウム（Ａｌ２Ｏ３）焼結体、窒化アルミニウム（ＡｌＮ）焼結体、または酸化イットリウム（Ｙ２Ｏ３）焼結体を用いて、所望の形状の載置板１１及び支持板１２を作製する。この場合、炭化ケイ素粉体及び酸化アルミニウム粉体を含む混合粉体、酸化アルミニウム粉体、窒化アルミニウム粉体、または酸化イットリウム粉体を所望の形状に成形し、その後、粉体に好ましい雰囲気下、例えば１４００℃〜２０００℃の温度にて所定時間、焼成することにより、載置板１１及び支持板１２を得ることができる。
【００６１】
次いで、支持板１２に、給電用端子１５及び碍子１７を嵌め込み保持するための固定孔を複数個形成する。この固定孔は、粉体を成形する際に形成することとしてもよい。
【００６２】
次いで、上記の導電性セラミックス粉体等の導電材料を有機溶媒に分散した静電吸着用内部電極形成用塗布液を用意し、この静電吸着用内部電極形成用塗布液を載置板１１の裏面の所定領域に塗布し、乾燥して、静電吸着用内部電極形成層とする。
【００６３】
この塗布法としては、均一な厚さに塗布する必要があることから、スクリーン印刷法等を用いることが望ましい。また、上記の塗布法以外の方法としては、上記の導電性セラミックスからなる薄板を配設して静電吸着用内部電極形成層とする方法等がある。
【００６４】
また、この静電吸着用内部電極形成層にタングステン（Ｗ）、タンタル（Ｔａ）、モリブデン（Ｍｏ）、ニオブ（Ｎｂ）、コバール合金等の高融点金属を用いる場合には、蒸着法あるいはスパッタリング法により高融点金属の薄膜を成膜する方法、あるいは、高融点金属からなる薄板を配設して静電吸着用内部電極形成層とする方法等がある。
【００６５】
また、載置板１１上の静電吸着用内部電極形成層を形成した領域以外の領域に、載置板１１及び支持板１２と同一組成または主成分が同一の粉体材料を含む絶縁材形成層を形成する。この絶縁材形成層は、例えば、載置板１１及び支持板１２と同一組成または主成分が同一の絶縁材料からなる粉体を有機溶媒に分散した塗布液を、上記所定領域にスクリーン印刷等で塗布し、乾燥することにより形成することができる。
【００６６】
次いで、載置板１１上の静電吸着用内部電極形成層及び絶縁材形成層の上に支持板１２を重ね合わせ、次いで、これらを高温、高圧下にてホットプレスし、一体化する。このホットプレスにおける雰囲気は、真空、あるいはＡｒ、Ｈｅ、Ｎ２等の不活性雰囲気が好ましい。また、ホットプレスにおける一軸加圧の際の圧力は５〜１０ＭＰａが好ましく、温度は１４００℃〜１８５０℃が好ましい。
【００６７】
このホットプレスにより、静電吸着用内部電極形成層は焼成されて導電性複合焼結体からなる静電吸着用内部電極１３となる。同時に、絶縁材形成層も焼成されて絶縁材層１４となり、この絶縁材層１４により支持板１２及び載置板１１は接合一体化される。
【００６８】
そして、これら接合体の上下面、外周およびガス穴（図示せず）等を機械加工し、静電チャック部２とする。このガス穴は、後述するヘリウム等の冷却ガスを載置板１１と板状試料Ｗとの間に流すために静電チャック部２に形成する穴である。
【００６９】
一方、給電用端子１５を、支持板１２の固定孔に密着固定し得る大きさ、形状となるように作製する。この給電用端子１５の作製方法としては、例えば、給電用端子１５を導電性複合焼結体とした場合、導電性セラミックス粉体を所望の形状に成形して加圧焼成する方法等が挙げられる。
【００７０】
このとき、給電用端子１５に用いられる導電性セラミックス粉体としては、静電吸着用内部電極１３と同様の材質からなる導電性セラミックス粉体が好ましい。
【００７１】
また、給電用端子１５を金属とした場合、高融点金属を用い、研削法、粉末治金等の金属加工法等により形成する方法等が挙げられる。
【００７２】
一方、アルミニウム（Ａｌ）、アルミニウム合金、銅（Ｃｕ）、銅合金、ステンレス鋼（ＳＵＳ） 等からなる金属材料に機械加工を施し、必要に応じて、この金属材料の内部に水を循環させる流路等を形成し、さらに、給電用端子１５及び碍子１７を嵌め込み保持するための固定孔を形成し、温度調整用ベース部３とする。
【００７３】
この温度調整用ベース部３の少なくともイオン注入時の雰囲気に曝される面には、アルマイト処理を施すか、あるいはアルミナ等の絶縁膜を成膜することが好ましい。
【００７４】
次いで、温度調整用ベース部３に、給電用端子１５及び碍子１７を嵌め込み保持するための固定孔を複数個形成する。
【００７５】
さらに、酸化アルミニウム（Ａｌ２Ｏ３）焼結体、窒化アルミニウム（ＡｌＮ）焼結体、または酸化イットリウム（Ｙ２Ｏ３）焼結体を用いて、所望の形状の温度調整用基材４を作製する。この場合、酸化アルミニウム（Ａｌ２Ｏ３）粉体、窒化アルミニウム粉体、または酸化イットリウム粉体を所望の形状に成形し、その後、粉体に好ましい雰囲気下、例えば１４００℃〜２０００℃の温度にて所定時間、焼成し、温度調整用基材４とする。
【００７６】
次いで、この温度調整用基材４に、給電用端子１５及び碍子１７を嵌め込み保持するための固定孔を複数個形成する。この固定孔は、粉体を成形する際に形成することとしてもよい。
【００７７】
次いで、静電チャック部２の支持板１２の下面、すなわち温度調整用基材４を接着する面を、例えばアセトンを用いて脱脂、洗浄し、この面上の所定領域に、スクリーン印刷法等の塗布法を用いて耐熱温度が−２７０℃以上かつ１２０℃以下のエポキシ系接着剤を、１００μｍ以上かつ２００μｍ以下の厚みとなるように塗布し、第１の接着剤層５を形成する。第１の接着剤層５を形成するエポキシ系接着剤は、第２の接着剤層６と同様なシリコーン系接着剤に置き換えられても良い。
【００７８】
さらに、温度調整用基材４の下面、すなわち温度調整用ベース部３を接着する面を、例えばアセトンを用いて脱脂、洗浄し、この面上の所定領域に、スクリーン印刷法等の塗布法を用いて耐熱温度が−１００℃以上かつ１２０℃以下のシリコーン系接着剤、ポリイミド系接着剤、またはエポキシ系接着剤を、２００μｍ以上かつ３００μｍ以下の厚みとなるように塗布する。
【００７９】
次いで、静電チャック部２、温度調整用基材４及び温度調整用ベース部３をこの順に重ね合わせる。この際、給電用端子１５及び碍子１７を、温度調整用ベース部３及び温度調整用基材４中に穿孔された給電用端子収容孔（図示略）に挿入し嵌め込む。
【００８０】
次いで、これら静電チャック部２、温度調整用基材４、温度調整用ベース部３、給電用端子１５及び碍子１７を、大気中、８０℃以上かつ１００℃以下にて加圧保持し、これらを第１の接着剤層５により接着し、一体化する。この加圧保持により、支持板１２の下面に塗布されたエポキシ系接着剤は硬化して、第１の接着剤層５を形成する低温対応有機系接着剤層となり、温度調整用基材４の下面に塗布されたシリコーン系接着剤、ポリイミド系接着剤、またはエポキシ系接着剤は硬化して第２の接着剤層６となる。
【００８１】
以上により、静電チャック部２、温度調整用基材４、温度調整用ベース部３、給電用端子１５及び碍子１７は、低温対応有機系接着剤層５及び接着剤層６を介して接合一体化され、本実施形態の静電チャック装置１が得られることとなる。
【００８２】
この静電チャック装置１によれば、静電チャック部２と温度調整用ベース部３との間に、静電チャック部２側の凹部３１に冷却媒体を流動させる溝３２を形成した温度調整用基材４を設けたので、静電チャック部２を冷却媒体の温度まで冷却した場合においても、温度調整用ベース部３を温度調整用基材４により静電チャック部２から断熱することができ、温度調整用ベース部３の下面の温度を室温（２５℃〜２０℃）程度に保持することができる。
【００８３】
したがって、静電チャック部２が温度調整用基材４により冷却媒体の温度まで冷却された場合においても、この静電チャック装置１の裏面の温度を、温度調整用ベース部３により室温（２５℃〜２０℃）程度の温度に保持することができ、大気中に曝露した場合においても、この裏面に結露が生じる虞は無い。
【００８４】
また、静電チャック部２と温度調整用基材４とを接着する第１の接着剤層５を、低温対応有機系接着剤層によって形成した場合、静電チャック部２を温度調整用基材４により冷却媒体の温度まで冷却しても、静電チャック部２と温度調整用基材４との間の接着強度を保持することができ、剥離等の虞も無い。
【００８５】
図２は、本発明に使用できる他の形式の静電チャック装置４１を示している。この静電チャック装置４１は、上面に静電チャック部２を嵌め込むための凹部３１を有する温度調整用基材４２の内部に、液体窒素等の冷却媒体を流動させる流路４３を形成した点で、第１の実施形態の静電チャック装置１と異なっている。
【００８６】
この流路４３のパターン形状は、静電チャック部２を液体窒素等の冷却媒体を用いて所望の温度に冷却することができればよく、特に制限はないが、静電チャック部２の下面を均一に冷却することができる点で、渦巻き状または蛇行状が好ましい。
【００８７】
この静電チャック装置４１においても、図１に示された静電チャック装置１と同様の作用・効果を奏することができる。
【００８８】
しかも、上面に静電チャック部２を嵌め込むための凹部３１が形成された温度調整用基材４２の内部に、液体窒素等の冷却媒体を流動させる流路４３を形成したので、この流路４３に冷却媒体を流動させることにより、静電チャック部２を冷却媒体により効率よく冷却することができる。
【００８９】
ここで、上記した形式の静電チャック装置を製作する場合、アセトンを用いて脱脂、洗浄された支持板１２の下面の所定領域に、第１の接着剤層５を形成するために、スクリーン印刷法により、低温対応有機系接着剤であるエポキシ系接着剤ＳＫ−２２９（日東電工社製）が、２００μｍの厚みとなるように塗布される。また、アセトンを用いて脱脂、洗浄された温度調整用基材４の下面の所定領域には、第２の接着剤層６を形成するために、スクリーン印刷法により、シリコーン系接着剤  ＴＳＥ３２２１（モメンティブ社製）が３００μｍの厚みとなるように塗布される。
【００９０】
次いで、静電チャック部２、温度調整用基材４、及び、温度調整用ベース部３の接着方法について説明する。この場合、静電チャック部２、温度調整用基材４及び温度調整用ベース部３をこの順に重ね合わせ、給電用端子１５及び碍子１７を、温度調整用ベース部３及び温度調整用基材４中に穿孔された給電用端子収容孔に挿入し、嵌め込んだ。
【００９１】
次いで、これら静電チャック部２、温度調整用基材４、温度調整用ベース部３、給電用端子１５及び碍子１７を、大気中、２５℃にて加圧保持し、これらを接着し、一体化して、静電チャック装置を作製した。
【００９２】
これにより、支持板１２の下面に塗布されたエポキシ系接着剤は硬化して第１の接着剤層５となり、温度調整用基材４の下面に塗布されたシリコーン系接着剤は硬化して第２の接着剤層６となった。
【００９３】
この接着方法により接着された静電チャック部２、温度調整用基材４、及び、温度調整用ベース部３は、熱サイクル試験の結果、接着剤層５及び６の剥離がないことが確認された。
【００９４】
熱サイクル試験の方法は次のように行われた。
【００９５】
温度調整用ベース部３の流路２１に２０℃の水を流しながら、温度調整用基材４の溝３２に−１００℃の液体窒素を流し、静電チャック部２を−１００℃にまで冷却し、静電チャック部２が−１００℃になった時点で液体窒素の導入を停止した。その後、静電チャック部２が２０℃になるまで放置し、静電チャック部２が２０℃になった時点で、再度、温度調整用ベース部３の流路２１に２０℃の水を流しながら、温度調整用基材４の溝３２に−１００℃の液体窒素を流し、静電チャック部２を−１００℃にまで冷却した。
【００９６】
この「−１００℃にまで冷却」及び「２０℃にまで放置」という熱サイクルを合計１０回繰り返し行った。
【００９７】
また、同時に、この熱サイクル中における静電チャック装置の裏面の結露の有無も確認した。
【００９８】
上記の熱サイクル試験の結果、更に次のことが分かった。
【００９９】
静電チャック部２を温度調整用基材４により液体窒素の温度まで冷却したが、静電チャック部２と温度調整用基材４との間の接着強度が高く、剥離も認められなかった。また、この熱サイクル中、静電チャック装置の裏面には結露が認められなかった。
【０１００】
しかしながら、図１及び図２に示された静電チャック装置１、４１を長期間に亘って使用すると、種々の質量数のガスが不可避的に発生し、このガスによって静電チャック部２に搭載される半導体ウエハ等の試料に悪影響が生じることが分った。このことは、大気中で２５℃にて加圧保持した一体化するだけでは、第１及び第２の接着剤層５及び６から放出ガスが発生することを意味している。  
そこで、第１及び第２の接着剤層５及び６のうち、第２の接着剤層を形成しているシリコーン系接着剤ＴＳＥ３２２１（モメンティブ社製）からの放出ガスを不活性ガス、ここでは、アルゴン（Ａｒ）ガス雰囲気で測定した。
【０１０１】
図３を参照すると、接着剤から放出されるガスを測定する脱ガス測定系が示されている。図示された脱ガス測定系は、接着剤サンプル５０を収容する反応管５２を備えている。反応管５２には、ヒータが設けられており、指定された温度プログラムにしたがってヒータをＰＩＤ制御することにより、反応管５２内の温度を制御できる。
【０１０２】
図示された例では、反応管５２に対して、マスフローコントローラ（ＭＦＣ）５４を介して、アルゴンガス（Ａｒ）を供給し、不活性ガス雰囲気で接着剤からの脱ガスを測定する場合が示されている。反応管５２内のガスは、バルブ系Ｖ１，Ｖ２に接続された排気ポンプＰ１によって排気され、他方、バルブ系Ｖ１、Ｖ２が閉じられている間、反応管５２に接続されたバルブ系Ｖ３を介して、反応管５２内のガスは、大気圧イオン化質量分析器（ＡＰＩ−ＭＳ）に供給され、ＡＰＩ−ＭＳは排気ポンプに接続されている。
【０１０３】
図４を参照すると、図３に示された脱ガス測定系を用いた測定結果が示されている。図４では、大気圧状態で１００℃に保たれた反応管５２に、上記したシリコーン系接着剤ＴＳＥ３２２１を接着剤サンプル５０として搬入し、１．２ｓｌｍの流量でＡｒガスを供給した場合の測定結果が示されている。
【０１０４】
図４からも明らかな通り、この状態における接着剤からは、質量数１０〜４００に亘る広い範囲のガスイオンが観測された。このことは、前述した接着剤を不活性雰囲気で、１００℃で加熱することによって乾燥させただけでは、脱ガスができないことを意味している。尚、上記したシリコーン系接着剤ＴＳＥ３２２１は、１４０℃を越えた温度まで加熱されると、分解してしまう可能性があるため、１４０℃を超える温度で乾燥させることは好ましくない。
【０１０５】
また、本発明者等の実験によれば、１２０℃、或いは１４０℃に保たれた反応管５２に、上記した接着剤サンプル５０を搬入した場合にも同様であり、更に、反応管５２を１００℃、１２０℃、及び１４０℃に保った状態で１時間連続ベークし乾燥した場合にも、２００以下の質量数を有するガスの放出を抑えることはできなかった。
【０１０６】
そこで、本発明者等は、質量数２００以下のガスの放出を無くすことができる乾燥方法を見出した。
【０１０７】
具体的に説明すると、図５を参照すると、シリコーン系接着剤ＴＳＥ３２２１からの放出ガスを抑制できる本発明の実施例１に係る乾燥方法が示されている。図示された乾燥方法は、図３に示された脱ガス測定系に対して、Ａｒガスを１．２ｓｌｍの流量で反応管５２に供給する一方、反応管５２を２０℃から１２０℃まで、２℃／ｍｉｎの加熱速度で加熱し、１２０℃の温度を維持して連続的にベークした場合における測定結果である。
【０１０８】
図５からも明らかな通り、２０℃から１２０℃まで加熱している間、及び、１２０℃の連続ベーク中に、接着剤サンプル５０からガスが放出され、且つ、連続ベーク開始から２時間経過すると、接着剤サンプル５０からの放出ガスは殆どなくなることが分る。したがって、シリコーン系接着剤ＴＳＥ３２２１からの放出ガスを抑制するためには、アルゴン（Ａｒ）のような不活性雰囲気で、１２０℃で２時間ベーク乾燥することが必要である。
【０１０９】
しかしながら、１２０℃の温度でＡｒガス雰囲気中において、２時間連続的にベークした接着剤サンプル５０を図３に示されたＡＰＩ−ＭＳにより測定すると、図６に示すように、質量数２００以下のガスである質量数１５、９０、１２１、及び１６３のガスが、微量ではあるが放出されていることが判明した。尚、図６中、Ａｒは、放出水分及び不活性雰囲気を形成するために使用したＡｒに起因するイオン強度をあらわし、他方、Ｗは、放出水分に起因するイオン強度をあらわしている。したがって、接着剤サンプル５０自体からの放出ガスは、Ａｒ、Ｗ以外のイオン強度であらわされている。
【０１１０】
図６からも理解できるように、１２０℃の温度で２時間連続してベークしても、接着剤サンプル５０からの放出ガスを抑えることができない。即ち、質量数（ｍ／ｚ）１５、９０、１２１、及び１６３のガスが放出され続けることになる。
【０１１１】
図７には、Ａｒガス雰囲気で、１２０℃の温度を保った状態で、５時間連続的にベークした場合のＡＰＩ−ＭＳによる測定結果が示されている。図７からも明らかなように、５時間連続してベークすると、質量数１５、１６３を有するガスの放出は抑制できたが、質量数９０、１２１のガスはまだ放出されている。
【０１１２】
図８を参照すると、１２０℃の温度で８．５時間連続的にベークした場合の測定結果が示されている。図８に示されているように、８．５時間ベークすることにより、質量数９０、１２１を有するガスの放出もなくなることが分る。
【０１１３】
図６〜８を参照すると、接着剤サンプル５０を形成する有機物のうち、質量数２００以下の低分子成分が乾燥しにくいことが分る。
【０１１４】
図９〜図１１を参照すると、本発明に係る実施例２に係る乾燥方法が示されている。実施例２においても、図５に示された加熱速度（２℃／ｍｉｎ）、アルゴン（Ａｒ）雰囲気で乾燥が行われることは、実施例１と同様であるが、反応管５２を５Ｔｏｒｒに減圧した状態で、乾燥を行っている点で実施例１とは異なっている。
【０１１５】
即ち、図９は、５Ｔｏｒｒに減圧した状態で、温度１２０℃で４時間ベークすることによって乾燥させた場合における測定結果を示し、質量数２００以上のガスの放出は無いが、質量数１５、９０、１２１、１６３のガスが放出されていることが分る。
【０１１６】
また、図１０は、同様なベーク条件で、６時間ベーク乾燥させた後の測定結果を示し、質量数９０、１２１のガスが放出されている。
【０１１７】
更に、図１１は、同様なベーク条件で、８時間ベーク乾燥させた後の測定結果を示し、質量数９０及び１２１のガスの放出もなくなっていることが分る。
【０１１８】
上記したことからも明らかな通り、シリコーン系接着剤ＴＳＥ３２２１から、質量数２００以上のガスの放出を無くすためには、不活性ガス雰囲気で２時間乾燥を行えば良い。しかしながら、質量数２００以下のガスのうち、質量数９０、１２１のガスの放出を抑制するためには、不活性ガス雰囲気において、大気圧或いは減圧状態で、８時間ベーク乾燥させることが必要である。また、質量数９０、１２１以外のガスは、１２０℃の温度で５時間から６時間ベーク乾燥することによって、放出を抑えることができる。
【０１１９】
上記した接着剤の測定結果から、図１及び図２に示された静電チャック装置からのガス放出を抑制するためには、接着剤を２時間以上、不活性雰囲気で乾燥させる必要がある。
【０１２０】
また、上述した実施例では、シリコーン系接着剤を乾燥させる場合について説明したが、接着剤を形成する低分子成分に起因する放出ガスを抑えるためには、不活性雰囲気で、１００〜１４０℃の温度範囲で少なくとも２時間乾燥処理する必要がある。
【符号の説明】
【０１２１】
１  静電チャック装置
２  静電チャック部
３  温度調整用ベース部
４  温度調整用基材
５  低温対応有機系接着剤層
６  接着剤層
１１  載置板
１１ａ  載置面
１２  支持板
１３  静電吸着用内部電極
１４  絶縁材層
１５  給電用端子
１６  突起部
１７  碍子
２１  流路
２２  凹部
３１  凹部
３２  溝
４１  静電チャック装置
４２  温度調整用基材
４３  流路
Ｗ    板状試料
５０  接着剤サンプル
５２  反応管
５４  ＭＦＣ
Ｖ１，Ｖ２，Ｖ３  バルブ
Ｐ１  ポンプ  
【図１】
0005935202.tif 000004
【図２】
0005935202.tif 000005
【図３】
0005935202.tif 000006
【図４】
0005935202.tif 000007
【図５】
0005935202.tif 000008
【図６】
0005935202.tif 000009
【図７】
0005935202.tif 000010
【図８】
0005935202.tif 000011
【図９】
0005935202.tif 000012
【図１０】
0005935202.tif 000013
【図１１】
0005935202.tif 000014